"式Iで示される化合物、その塩、及びその遷移金属錯体より選択される少なくとも1種の二色性色素を吸着し、延伸されてなるポリビニルアルコール樹脂フィルムからなり、該ポリビニルアルコール樹脂フィルムの重合度が5000乃至10000であることを特徴とする偏光素子。式中、Aはニトロ基もしくはアミノ基を示し、R1、R2は各々独立に、水素原子、ヒドロキシル基、低級アルキル基、低級アルコキシ基、スルホ基、又はスルホ基を有する低級アルコキシ基を示し、Xは置換基を有してもよいベンゾイルアミノ基、置換基を有してもよいフェニルアミノ基、置換基を有してもよいフェニルアゾ基、又は置換基を有してもよいナフトトリアゾール基のいずれかを示し、当該置換基は低級アルキル基、低級アルコキシ基、スルホ基、アミノ基又は置換アミノ基である。前記二色性色素が、式IIで示される化合物、その塩、及びその遷移金属錯体より選択される、請求項1に記載の偏光素子式中、Aはニトロ基もしくはアミノ基を示し、R1、R2は各々独立に、水素原子、低級アルキル基、低級アルコキシ基、スルホ基、又はスルホ基を有する低級アルコキシ基を示し、Xは置換基を有してもよいベンゾイルアミノ基、置換基を有してもよいフェニルアミノ基、置換基を有してもよいフェニルアゾ基、又は置換基を有してもよいナフトトリアゾール基のいずれかを示し、当該置換基は水素原子、低級アルキル基、低級アルコキシ基、スルホ基、アミノ基又は置換アミノ基である。前記遷移金属錯体が、銅錯体である、請求項1又は2に記載の偏光素子。膨潤度が200乃至240である原反フィルムを用いて得られることを特徴とする、請求項1乃至3のいずれか一項に記載の偏光素子。請求項1乃至4のいずれか一項に記載の偏光素子の少なくとも一方の面に透明保護層を設けることを特徴とする偏光板。請求項1乃至4のいずれか一項に記載の偏光素子又は請求項5に記載の偏光板を含む液晶表示装置。請求項1乃至4のいずれか一項に記載の偏光素子又は請求項5に記載の偏光板を含む液晶プロジェクター。染料系偏光板における光学特性の向上には、特許文献1乃至3のように二色性色素の構造によって光学特性を向上させた技術が開示されている。また、特許文献4では、偏光素子の加工条件によって光学特性を向上させる技術が開示されており、特許文献5、特許文献6ではポリビニルアルコールフィルムで重合度が高いものを用いたり、フィルムの置換基を改良したりすることで光学特性を向上させる技術が開示されている。しかしながら、その開示されている技術では工業化が難しく、また、より一層の高透過率、高コントラストである偏光板の要求は高く、更なる光学特性の向上が望まれている。高重合度のポリビニルアルコール樹脂からなる偏光フィルムを工業的に製造するには、ポリビニルアルコール樹脂フィルムの物性、偏光フィルムの製造条件、および、その偏光素子で用いられる二色性色素を最適化させる必要がある。本発明者らは前記課題を解決すべく鋭意検討の結果、アゾ化合物系二色性色素、及び特定の重合度を有するポリビニルアルコール樹脂を含む偏光素子が、光学特性を向上させ、および、光や熱、湿度に対する耐久性を向上させることを見出した。すなわち、本発明は、1式Iで示される化合物、その塩、及びその遷移金属錯体より選択される少なくとも1種の二色性色素を吸着し、延伸されてなるポリビニルアルコール樹脂フィルムからなり、該ポリビニルアルコール樹脂フィルムの重合度が5000乃至10000であることを特徴とする偏光素子、式中、Aはニトロ基もしくはアミノ基を示し、R1、R2は各々独立に、水素原子、ヒドロキシル基、低級アルキル基、低級アルコキシ基、スルホ基、又はスルホ基を有する低級アルコキシ基を示し、Xは置換基を有してもよいベンゾイルアミノ基、置換基を有してもよいフェニルアミノ基、置換基を有してもよいフェニルアゾ基、又は置換基を有してもよいナフトトリアゾール基のいずれかを示し、当該置換基は低級アルキル基、低級アルコキシ基、スルホ基、アミノ基又は置換アミノ基である。2二色性色素が、式IIで示される化合物、その塩、及びその遷移金属錯体より選択される1に記載の偏光素子、式中、Aはニトロ基もしくはアミノ基を示し、R1、R2は各々独立に、水素原子、ヒドロキシル基、低級アルキル基、低級アルコキシ基、スルホ基、又はスルホ基を有する低級アルコキシ基を示し、Xは置換基を有してもよいベンゾイルアミノ基、置換基を有してもよいフェニルアミノ基、置換基を有してもよいフェニルアゾ基、又は置換基を有してもよいナフトトリアゾール基のいずれかを示し、当該置換基は低級アルキル基、低級アルコキシ基、スルホ基、アミノ基又は置換アミノ基である。3遷移金属錯体が、銅錯体である、1又は3に記載の偏光素子、4膨潤度が200乃至240である原反フィルムを用いて得られることを特徴とする、1乃至3のいずれか1に記載の偏光素子、51乃至4のいずれか1に記載の偏光素子の少なくとも一方の面に透明保護層を設けることを特徴とする偏光板、61乃至4のいずれかに記載の偏光素子又は5に記載の偏光板を含む液晶表示装置、及び、71乃至4のいずれか1に記載の偏光素子又は5に記載の偏光板を含む液晶プロジェクターに関する。本発明の偏光素子、または偏光板によって、光学特性が向上し、および、光や熱、湿度に対する耐久性が向上する。本発明の偏光素子は、式Iで示される化合物、その塩、及びその遷移金属錯体より選択される少なくとも1種の二色性色素を吸着し、延伸されてなるポリビニルアルコール樹脂フィルムからなり、該ポリビニルアルコール樹脂フィルムの重合度が5000乃至10000であることを特徴とする。式中、Aはニトロ基もしくはアミノ基を示し、R1、R2は各々独立に、水素原子、ヒドロキシル基、低級アルキル基、低級アルコキシ基、スルホ基、又はスルホ基を有する低級アルコキシ基を示し、Xは置換基を有してもよいベンゾイルアミノ基、置換基を有してもよいフェニルアミノ基、置換基を有してもよいフェニルアゾ基、又は置換基を有してもよいナフトトリアゾール基のいずれかを示し、当該置換基は低級アルキル基、低級アルコキシ基、スルホ基、アミノ基又は置換アミノ基である。本発明では、二色性染料を含有させる場合の染色性、および、架橋性などの観点から、ポリビニルアルコール樹脂よりなるフィルムが最も好ましい。以下、本発明の偏光素子の代表的な作製方法を説明する。本発明の偏光素子を構成するポリビニルアルコール樹脂の製造方法は、特に限定されるものではなく、公知の方法で作製することができる。例えば、本発明において使用されるポリビニルアルコール樹脂は、ビニルエステルを重合して得られるポリビニルエステル系重合体をケン化することにより製造することができる。ビニルエステルとしては、酢酸ビニル、ギ酸ビニル、プロピオン酸ビニル、酪酸ビニル、ピバリン酸ビニル、バーサティック酸ビニル、ラウリン酸ビニル、ステアリン酸ビニル、安息香酸ビニル等を例示することができ、これらの中から1種または2種以上を選択する。これらの中でも酢酸ビニルが、好ましく用いられる。重合温度に特に制限はないが、メタノールを重合溶媒として使用する場合は、メタノールの沸点が60°C付近であることから、60°C前後であることが好ましい。ポリビニルアルコール樹脂は、本発明の効果が損なわれることがない限り、ビニルエステルの単独重合体のケン化物に限定されない。例えば、ポリビニルアルコール樹脂に不飽和カルボン酸またはその誘導体、不飽和スルホン酸またはその誘導体、炭素数2~30のα一オレフィン等を5モル未満の割合でグラフト共重合した変性ポリビニルアルコールビニルエステルと、不飽和カルボン酸またはその誘導体、不飽和スルホン酸またはその誘導体、炭素数2~30のα一オレフィン等とを15モル未満の割合で共重合した変性ポリビニルエステルのケン化物、ホルマリン、ブチルアルデヒド、ベンズアルデヒド等のアルデヒド類でポリビニルアルコールの水酸基の一部を架橋したポリビニルアセタール系重合体などであってもよい。ポリビニルアルコール樹脂のケン化度は、99モル以上であることが好ましく、99.5モル以上がより好ましい。ケン化度が99モル未満であると、ポリビニルアルコールが溶出し易くなり、光学特性の面内ムラ、染色工程での染色性の低下、延伸工程での切断を誘発し、生産性を著しく低下させる恐れがあり、好ましくはない。本発明の光学特性を向上するためには、ポリビニルアルコール樹脂の重合度は、5000乃至10000であることが必要であり、5500以上がより好ましい。ポリビニルアルコール樹脂の重合度が5000未満であると、高い偏光性能を発現することが困難となる。重合度が10000を超えると樹脂が硬くなり、製膜性や延伸性が低下し、生産性が低下するので、工業的な観点から10000以下であることが好ましい。ポリビニルアルコール樹脂の重合度は、粘度平均重合度を意味し、当該技術分野において周知の手法によって求めることができる。例えば、以下の方法により粘度平均重合度を求めることができる。ポリビニルアルコール樹脂0.28gを蒸留水70gを95°Cにて溶解し、0.4ポリビニルアルコール水溶液を作製し、30°Cに冷却した。30°Cの恒温水槽中で冷却して、重合度測定用サンプルとした。蒸発皿に重合度測定用サンプル10mLを105°Cの乾燥機で20時間乾燥させ、重合度測定用サンプルの乾燥後重量αを測定した。重合度測定用サンプルの濃度Cg/Lは、式iにより算出した。C=1000×α/10式iオストワルド粘度計に、重合度測定用サンプル、あるいは蒸留水を10mLホールピペットで投入し、30°Cの恒温水槽中で15分間安定させた。投入した重合度測定用サンプルの落下秒数t1秒と蒸留水の落下秒数t0秒を測定し、式ii乃至式ivにより粘度平均重合度Eを算出した。ηt=t1/t0...式iiη=2.303×Logηt/c...式iiiLogE=1.613×Log[η]×104/8.29式iv以上によって得られたポリビニルアルコール樹脂を製膜することによりフィルム原反が得られる。製膜方法としては、含水ポリビニルアルコール樹脂を溶融押出する方法の他、流延製膜法、湿式製膜法貧溶媒中への吐出、ゲル製膜法ポリビニルアルコール樹脂水溶液を一旦冷却ゲル化した後、溶媒を抽出除去、キャスト製膜法ポリビニルアルコール樹脂水溶液を基盤上に流し、乾燥、およびこれらの組み合わせによる方法などによって得られるが、これらの方法には限定されない。製膜の際に使用される溶剤としては、例えば、ジメチルスルホキシド、ジメチルホルムアミド、ジメチルアセトアミド、N一メチルピロリドン、エチレングリコール、グリセリン、プロピレングリコール、ジエチレングリコール、トリエチレングリコール、テトラエチレングリコール、トリメチロールプロパン、エチレンジアミン、ジエチレントリアミン、水等が挙げられ、1種でも良いし、2種以上を混合して使用することができ、限定されない。製膜の際に用いる溶剤の量としては、製膜原液全体に対して70~95質量が好ましいが限定されない。ただし、溶剤の量が50質量未満であると、製膜原液の粘度が高くなり、調製時の濾過や脱泡が困難となり、異物や欠点のないフィルム原反を得ることが困難となる。また、溶剤の量が95質量を超えると、製膜原液の粘度が低くなり過ぎて、目的とする厚み制御が難しく、乾燥時の風による表面の揺らぎの影響や、乾燥時間が長くなり生産性が低下する。フィルム原反を製造するにあたり、可塑剤を使用してもよい。可塑剤としては、グリセリン、ジグリセリン、エチレングリコール、プロピレングリコール、及び低分子量ポリエチレングリコール等が挙げられるが、これらに限定されるものではない。可塑剤の使用量も特に制限されないが、通常はポリビニルアルコール樹脂100質量部に対して、5~15質量部の範囲内が好適である。製膜後のフィルム原反の乾燥方法としては、例えば熱風による乾燥や、熱ロールを用いた接触乾燥や、赤外線ヒーターによる乾燥等が挙げられるが限定されない。これらの方法のうちの1種類を単独で採用してもよいし、2種類以上を組み合わせて乾燥してもよい。乾燥温度についても、特に制限はないが50~70°Cの範囲内が好ましい。乾燥後のフィルム原反は、その膨澗度を後述する所定の範囲に制御するために、熱処理を行うことが好ましい。製膜後のフィルム原反の熱処理方法としては、例えば熱風による方法や、熱ロールにフィルム原反を接触させる方法が挙げられ、熱により処理が出来る方法であれば特に限定されない。これらの方法のうちの1種類を単独で採用してもよいし、2種類以上を組み合わせてもよい。熱処理温度と時間については特に制限はないが、110~140°Cの範囲内が好ましく、おおむね1分乃至10分の処理が好適であるが、特に限定されない。こうして得られるフィルム原反の厚みは、20~100μmであることが好ましく、20~80μmがより好ましく、20~60μmがさらに好ましい。厚みが20μm未満になると、フィルムの破断が発生し易くなる。厚みが100μmを超えると、延伸時にフィルムにかかる応力が大きくなり、延伸工程での機械的負荷が大きくなり、その負荷に耐えうるための大規模な装置が必要となる。以上により得られた原反フィルムには、次に膨潤工程が施される。膨潤工程とは20~50°Cの溶液にポリビニルアルコール樹脂フィルムを30秒~10分間浸漬させることによって行われる。溶液は水が好ましい。偏光素子を製造する時間を短縮する場合には、色素の染色処理時にも膨潤するので膨潤工程を省略することもできる。フィルム原反の膨澗度Fは、200~240であることが好ましく、205~235がより好ましく、210~230がさらに好ましい。膨澗度Fが200未満であると、延伸時の伸度が少なく、低倍率で破断する可能性が高くなり、充分な延伸を行うことが困難となる。また、膨澗度Fが240を超えると、膨潤が過多となり、シワや弛みが発生し、延伸時の切断の原因となる。膨澗度Fを制御するためには、例えば、製膜後のフィルム原反を熱処理する際の、温度と時間で好適な膨潤度Fに成すことが出来る。フィルム原反の膨澗度Fの測定方法として、当該技術分野において周知の手法を用いることができるが、例えば、次のように測定する。フィルム原反を5cm×5cmにカットし、30°Cの蒸留水1リットルに4時間浸漬した。この浸漬したフィルムを蒸留水中から取り出し、2枚のろ紙ではさんで表面の水滴を吸収させた後に、水に浸漬されていたフィルムの重さβgを測定した。さらに、浸漬されて水滴を吸収されたフィルムを105°Cの乾燥機で20時間乾燥し、デシケーターで30分間冷却した後、乾燥後のフィルムの重さγgを測定し、式vによりフィルム原反の膨潤度Fを算出した。膨潤度F=100×β/γ式v膨潤工程の後に、染色工程が施される。本発明では、式Iで示される色素を、染色工程でポリビニルアルコールフィルムに色素を吸着させることができる。染色工程は、色素をポリビニルアルコールフィルムに吸着させる方法であれば、特に限定されないが、例えば、染色工程はポリビニルアルコール樹脂フィルムを二色性染料を含有した溶液に浸漬させることによって行われる。この工程での溶液温度は、5~60°Cが好ましく、20~50°Cがより好ましく、35~50°Cが特に好ましい。溶液に浸漬する時間は適度に調節できるが、30秒~20分で調節するのが好ましく、1~10分がより好ましい。染色方法は、該溶液に浸漬することが好ましいが、ポリビニルアルコール樹脂フィルムに該溶液を塗布することによって行うことも出来る。二色性染料を含有した溶液は、染色助剤として、炭酸ナトリウム、炭酸水素ナトリウム、塩化ナトリウム、硫酸ナトリウム、無水硫酸ナトリウム、トリポリリン酸ナトリウムなどを含有することが出来る。それらの含有量は、染料の染色性による時間、温度によって任意の濃度で調整できるが、それぞれの含有量としては、0~5重量が好ましく、0.1~2重量がより好ましい。染色工程において用いられる色素は、式Iで示される二色性色素であるアゾ化合物の他、当該化合物の塩及び遷移金属錯体でも良く、好ましくは、当該遷移金属錯体は銅錯体である。また、式Iで表される化合物の塩は、好ましくはナトリウム塩であるが、リチウム塩、カリウム塩、アンモニウム塩、アルキルアミン塩などの塩として用いることも出来る。式Iにおいて、Aはニトロ基、もしくは、アミノ基を示す。特に好ましくは、ニトロ基が良い。式Iにおいて、Xは置換基を有してもよいベンゾイルアミノ基、置換基を有してもよいフェニルアミノ基、置換基を有してもよいフェニルアゾ基、又は置換基を有してもよいナフトトリアゾール基を示すが、Xが置換基を有してもよいベンゾイルアミノ基、置換基を有してもよいフェニルアミノ基、又は置換基を有してもよいフェニルアゾ基の場合、その置換基としては水素原子、低級アルキル基、低級アルコキシ基、スルホ基、アミノ基又は置換アミノ基が好ましく、置換基を有してもよいナフトトリアゾール基の場合、その置換基はスルホ基が好ましい。Xが置換基を有してもよいフェニルアミノ基である場合、その置換基は水素原子、メチル基、メトキシ基、アミノ基、置換アミノ基、又はスルホ基が好ましく、置換位置としては特に限定しないが、p位であることが特に好ましい。Xが置換基を有するベンゾイルアミノ基である場合、その置換基は水素原子、アミノ基、置換アミノ基が好ましく、水素原子、アミノ基であることが特に好ましい。置換位置としては特に限定はしないが、p位であることが特に好ましい。Xが置換基を有するフェニルアゾ基である場合、その置換基は、アミノ基、メチル基、メトキシ基が好ましい。さらに光学特性を向上させるには、式Iで表される色素が、式IIのような構造を有していることが良い。R1およびR2は各々独立に、式Iと同様に水素原子、低級アルキル基、低級アルコキシ基、スルホ基、又はスルホ基を有する低級アルコキシ基を示すが、より好ましくは、水素原子、メチル基、エチル基、メトキシ基、エトキシ基、スルホ基であり、又、スルホ基を有する低級アルコキシ基としては、直鎖アルコキシであり、スルホ基の置換位置はアルコキシ基末端であり、さらに好ましくは3-スルホプロポキシ基、4-スルホブトキシ基である。特に好ましくは、水素原子、メチル基、メトキシ基、3-スルホプロポキシ基である。置換位置としては好ましくは、2-位のみ、5-位のみ、2-位と5-位の組合せ、が好ましい。特にR1は、メトキシ基が好ましい。式II以上のような式I、式IIで示される色素によって重合度5000乃至10000のポリビニルアルコール樹脂のフィルムを用いた偏光素子において、光学特性が大いに向上する。なお、低級アルキル基、低級アルコキシ基、及びスルホ基を有する低級アルコキシ基の低級とは炭素数1乃至5のアルキル基及びアルコキシ基を示す。次に、本発明で使用する上記式で表されるアゾ化合物の具体例を以下に挙げる。尚、式中のスルホ基は遊離酸の形で表す。化合物例1化合物例2化合物例3化合物例4化合物例5化合物例6化合物例7化合物例8化合物例9化合物例10化合物例11化合物例12化合物例13化合物例14化合物例15化合物例16化合物例17化合物例18本発明において色素として用いられるアゾ化合物は、一般的には、当該技術分野において公知の合成手段を用いて、次のような工程で製造することができる。まず、以下の式で示されるスチルベン構造を有する化合物式中、Aは、上述の式Iの場合と同じ意味を表すを、で示される化合物式中R1およびR2は、上述の式Iの場合と同じ意味を表す。とカップリングさせて、で示されるモノアゾ化合物を得る。次に、当該更にモノアゾ化合物をジアゾ化した後、で表される化合物式中、Xは式Iと同じ意味を表すと公知の方法によりカップリングすることにより、式Iで表される化合物が得られる。さらに必要に応じて硫酸銅等で処理することによって、式Iで表される化合物の遷移金属錯体を得ることができる。また、本発明の染料系偏光素子又は染料系偏光板には、式I、式IIで表されるアゾ化合物又はその塩が単独又は複数併用で使用される他、必要に応じて他の有機染料を一種以上併用してもよい。併用する有機染料に特に制限はないが、親水性高分子を染色するものであって、本発明のアゾ化合物もしくはその塩の吸収波長領域と異なる波長領域に吸収特性を有する染料であって二色性の高いものが好ましい。例えばシー.アイ.ダイレクト.イエロー12、シー.アイ.ダイレクト.イエロー28、シー.アイ.ダイレクト.イエロー44、シー.アイ.ダイレクト.オレンジ26、シー.アイ.ダイレクト.オレンジ39、シー.アイ.ダイレクト.オレンジ71、シー.アイ.ダイレクト.オレンジ107、シー.アイ.ダイレクト.レッド2、シー.アイ.ダイレクト.レッド31、シー.アイ.ダイレクト.レッド79、シー.アイ.ダイレクト.レッド81、シー.アイ.ダイレクト.レッド247、シー.アイ.ダイレクト.グリーン80、シー.アイ.ダイレクト.グリーン59で例示された染料等が代表例として挙げられるが、目的に応じて選択でき、これらに限定されない。これらの色素は遊離酸、あるいはアルカリ金属塩例えばNa塩、K塩、Li塩、アンモニウム塩、アミン類の塩として用いられる。必要に応じて、他の有機染料を併用する場合、目的とする偏光素子が、中性色の偏光素子、液晶プロジェクター用カラー偏光素子、その他のカラー偏光素子により、それぞれ配合する染料の種類は異なる。その配合割合は特に限定されるものではないが、一般的には、上記式Iのアゾ化合物又はその塩の重量を基準として、前記の有機染料の少なくとも一種以上の合計で0.1~10重量部の範囲で用いるのが好ましい。染色工程後、次の工程に入る前に洗浄工程以降洗浄工程1というを行うことが出来る。染浄工程1とは、染色工程でポリビニルアルコール樹脂フィルムの表面に付着した染料溶媒を洗浄する工程である。洗浄工程1を行うことによって、次に処理する液中に染料が移行するのを抑制することができる。洗浄工程1では、一般的には水が用いられる。洗浄方法は、該溶液に浸漬することが好ましいが、該溶液をポリビニルアルコール樹脂フィルムに塗布することによって洗浄することも出来る。洗浄の時間は、特に限定されないが、好ましくは1~300秒、より好ましくは1~60秒である。洗浄工程1での溶媒の温度は、親水性高分子が溶解しない温度であることが必要となる。一般的には5~40°Cで洗浄処理される。染色工程又は洗浄工程1の後、架橋剤及び/又は耐水化剤を含有させる工程を行うことが出来る。架橋剤としては、例えば、ホウ酸、ホウ砂又はホウ酸アンモニウムなどのホウ素化合物、グリオキザール又はグルタルアルデヒドなどの多価アルデヒド、ビウレット型、イソシアヌレート型又はブロック型などの多価イソシアネート系化合物、チタニウムオキシサルフェイトなどのチタニウム系化合物などを用いることができるが、他にもエチレングリコールグリシジルエーテル、ポリアミドエピクロルヒドリンなどを用いることができる。耐水化剤としては、過酸化コハク酸、過硫酸アンモニウム、過塩素酸カルシウム、ベンゾインエチルエーテル、エチレングリコールジグリシジルエーテル、グリセリンジグリシジルエーテル、塩化アンモニウム又は塩化マグネシウムなどが挙げられるが、好ましくはホウ酸が用いられる。以上に示された少なくとも1種以上の架橋剤及び/又は耐水化剤を用いて架橋剤及び/又は耐水化剤を含有させる工程を行う。その際の溶媒としては、水が好ましいが限定されるものではない。架橋剤及び/又は耐水化剤を含有させる工程での溶媒中の架橋剤及び/又は耐水化剤の含有濃度は、ホウ酸を例にして示すと溶媒に対して濃度0.1~6.0重量が好ましく、1.0~4.0重量がより好ましい。この工程での溶媒温度は、5~70°Cが好ましく、5~50°Cがより好ましい。ポリビニルアルコール樹脂フィルムに架橋剤及び/又は耐水化剤を含有させる方法は、該溶液に浸漬することが好ましいが、該溶液をポリビニルアルコール樹脂フィルムに塗布又は塗工してもよい。この工程での処理時間は30秒~6分が好ましく、1~5分がより好ましい。ただし、架橋剤及び/又は耐水化剤を含有させることが必須でなく、時間を短縮したい場合には、架橋処理又は耐水化処理が不必要な場合には、この処理工程を省略してもよい。染色工程、洗浄工程1、または架橋剤及び/又は耐水化剤を含有させる工程を行った後に、延伸工程を行う。延伸工程とは、ポリビニルアルコールフィルムを1軸に延伸する工程である。延伸方法は湿式延伸法又は乾式延伸法のどちらでも良く、延伸倍率は3倍以上延伸されていることで本発明は達成しうる。延伸倍率は、3倍以上、好ましくは5倍乃至7倍に延伸されていることが良い。乾式延伸法の場合には、延伸加熱媒体が空気媒体の場合には、空気媒体の温度は常温~180°Cで延伸するのが好ましい。また、湿度は20~95RHの雰囲気中で処理するのが好ましい。加熱方法としては、例えば、ロール間ゾーン延伸法、ロール加熱延伸法、圧延伸法、赤外線加熱延伸法などが挙げられるが、その延伸方法は限定されるものではない。延伸工程は1段で延伸することもできるが、2段以上の多段延伸により行うことも出来る。湿式延伸法の場合には、水、水溶性有機溶剤、又はその混合溶液中で延伸する。架橋剤及び/又は耐水化剤を含有した溶液中に浸漬しながら延伸処理を行うことが好ましい。架橋剤としては、例えば、ホウ酸、ホウ砂又はホウ酸アンモニウムなどのホウ素化合物、グリオキザール又はグルタルアルデヒドなどの多価アルデヒド、ビウレット型、イソシアヌレート型又はブロック型などの多価イソシアネート系化合物、チタニウムオキシサルフェイトなどのチタニウム系化合物などを用いることができるが、他にもエチレングリコールグリシジルエーテル、ポリアミドエピクロルヒドリンなどを用いることができる。耐水化剤としては、過酸化コハク酸、過硫酸アンモニウム、過塩素酸カルシウム、ベンゾインエチルエーテル、エチレングリコールジグリシジルエーテル、グリセリンジグリシジルエーテル、塩化アンモニウム又は塩化マグネシウムなどが挙げられる。以上に示された少なくとも1種以上の架橋剤及び/又は耐水化剤を含有した溶液中で延伸を行う。架橋剤はホウ酸が好ましい。延伸工程での架橋剤及び/又は耐水化剤の濃度は、例えば、0.5~15重量が好ましく、2.0~8.0重量がより好ましい。延伸倍率は2~8倍が好ましく、5~7倍がより好ましい。延伸温度は40~60°Cで処理することが好ましく、45~58°Cがより好ましい。延伸時間は通常30秒~20分であるが、2~5分がより好ましい。湿式延伸工程は1段で延伸することができるが、2段以上の多段延伸により行うこともできる。延伸工程を行った後には、フィルム表面に架橋剤及び/又は耐水化剤の析出、又は異物が付着することがあるため、フィルム表面を洗浄する洗浄工程以降洗浄工程2というを行うことができる。洗浄時間は1秒~5分が好ましい。洗浄方法は洗浄溶液に浸漬することが好ましいが、溶液をポリビニルアルコール樹脂フィルムに塗布又は塗工によって洗浄することができる。1段で洗浄処理することもできるし、2段以上の多段処理をすることもできる。洗浄工程の溶液温度は、特に限定されないが通常5~50°C、好ましくは10~40°Cである。ここまでの処理工程で用いる溶媒として、例えば、水、ジメチルスルホキシド、N-メチルピロリドン、メタノール、エタノール、プロパノール、イソプロピルアルコール、グリセリン、エチレングリコール、プロピレングリコール、ジエチレングリコール、トリエチレングリコール、テトラエチレングリコール又はトリメチロールプロパン等のアルコール類、エチレンジアミン又はジエチレントリアミン等のアミン類などの溶媒が挙げられるがこれらに限定されるものではない。また、1種以上のこれら溶媒の混合物を用いることもできる。最も好ましい溶媒は水である。延伸工程又は洗浄工程2の後には、フィルムの乾燥工程を行う。乾燥処理は、自然乾燥により行うことができるが、より乾燥効率を高めるためにはロールによる圧縮やエアーナイフ、又は吸水ロール等によって表面の水分除去を行うことができ、及び/又は送風乾燥を行うこともできる。乾燥処理温度としては、20~100°Cで乾燥処理することが好ましく、60~100°Cで乾燥処理することがより好ましい。乾燥処理時間は30秒~20分を適用できるが、5~10分であることが好ましい。以上の方法で、本発明の光学特性及び耐久性を向上させたポリビニルアルコール樹脂フィルム偏光素子を得ることが出来る。得られた偏光素子には、その片面、又は両面に透明保護層を設けることによって偏光板とする。透明保護層はポリマーによる塗布層として、又はフィルムのラミネート層として設けることができる。透明保護層を形成する透明ポリマー又はフィルムとしては、機械的強度が高く、熱安定性が良好な透明ポリマー又はフィルムが好ましい。透明保護層として用いる物質として、例えば、トリアセチルセルロースやジアセチルセルロースのようなセルロースアセテート樹脂又はそのフィルム、アクリル樹脂又はそのフィルム、ポリ塩化ビニル樹脂又はそのフィルム、ナイロン樹脂またはそのフィルム、ポリエステル樹脂又はそのフィルム、ポリアリレート樹脂又はそのフィルム、ノルボルネンのような環状オレフィンをモノマーとする環状ポリオレフィン樹脂又はそのフィルム、ポリエチレン、ポリプロピレン、シクロ系ないしはノルボルネン骨格を有するポリオレフィン又はその共重合体、主鎖又は側鎖がイミド及び/又はアミドの樹脂又はポリマー又はそのフィルムなどが挙げられる。また、透明保護層として、液晶性を有する樹脂又はそのフィルムを設けることもできる。保護フィルムの厚みは、例えば、0.5~200μm程度である。その中の同種又は異種の樹脂又はフィルムを片面、もしくは両面に1層以上設けることによって偏光板を作製する。上記、透明保護層を偏光素子と貼り合わせるためには接着剤が必要となる。接着剤としては特に限定されないが、ポリビニルアルコール接着剤が好ましい。ポリビニルアルコール接着剤として、例えば、ゴーセノールNH-26日本合成社製、エクセバールRS-2117クラレ社製などが挙げられるが、これに限定されるものではない。接着剤には、架橋剤及び/又は耐水化剤を添加することができる。ポリビニルアルコール接着剤には、無水マレイン酸-イソブチレン共重合体を用いるが、必要により架橋剤を混合させた接着剤を用いることができる。無水マレイン酸-イソブチレン共重合体として、例えば、イソバン18クラレ社製、イソバン04クラレ社製、アンモニア変性イソバン104クラレ社製、アンモニア変性イソバン110クラレ社製、イミド化イソバン304クラレ社製、イミド化イソバン310クラレ社製などが挙げられる。その際の架橋剤には水溶性多価エポキシ化合物を用いることができる。水溶性多価エポキシ化合物とは、例えば、デナコールEX-521ナガセケムテック社製、テトラット-C三井ガス化学社製などが挙げられる。また、ポリビニルアルコール樹脂以外の接着剤として、ウレタン系、アクリル系、エポキシ系といった公知の接着剤を用いることも出来る。また、接着剤の接着力の向上、または耐水性の向上を目的として、亜鉛化合物、塩化物、ヨウ化物等の添加物を同時に0.1~10重量程度の濃度で含有させることもできる。添加物についても限定されるものではない。透明保護層を接着剤で貼り合せた後、適した温度で乾燥もしくは熱処理することによって偏光板を得る。得られた偏光板は場合によって、例えば液晶、有機エレクトロルミネッセンス等の表示装置に貼り合わせる場合、後に非露出面となる保護層またはフィルムの表面に視野角改善及び/又はコントラスト改善のための各種機能性層、輝度向上性を有する層またはフィルムを設けることもできる。偏光板を、これらのフィルムや表示装置に貼り合せるには粘着剤を用いるのが好ましい。この偏光板は、もう一方の表面、すなわち、保護層又はフィルムの露出面に、反射防止層や防眩層、ハードコート層など、公知の各種機能性層を有していてもよい。この各種機能性を有する層を作製するには塗工方法が好ましいが、その機能を有するフィルムを接着剤又は粘着剤を介して貼合せることもできる。また、各種機能性層とは、位相差を制御する層又はフィルムとすることができる。以上の方法で、本発明の重合度が5000乃至10000でポリビニルアルコール樹脂よりなるフィルムにおいて、フィルム物性の最適化、ならびに、最適な色素構造を設計することによって、光学特性が向上し、および、光や熱、湿度に対する耐久性が向上する偏光素子、および、偏光板を得ることが出来る。本発明の偏光素子または偏光板を用いた液晶表示装置は信頼性が高い、長期的に高コントラストで、かつ、高い色再現性を有する液晶表示装置になる。こうして得られた本発明の偏光素子または偏光板は、必要に応じて保護層又は機能層及び支持体等を設け、液晶プロジェクター、電卓、時計、ノートパソコン、ワープロ、液晶テレビ、偏光レンズ、偏光メガネ、カーナビゲーション及び屋内外の計測器や表示器等に使用される。本発明の偏光板の適用方法として、支持体付偏光板として使用しても良い。支持体は偏光板を貼付するため、平面部を有しているものが好ましく、また光学用途であるため、ガラス成形品が好ましい。ガラス成形品としては、例えばガラス板、レンズ、プリズム例えば三角プリズム、キュービックプリズム等があげられる。レンズに偏光板を貼付したものは液晶プロジェクターにおいて偏光板付のコンデンサレンズとして利用し得る。また、プリズムに偏光板を貼付したものは液晶プロジェクターにおいて偏光板付きの偏光ビームスプリッタや偏光板付ダイクロイックプリズムとして使用し得る。また、液晶セルに貼付してもよい。ガラスの材質としては、例えばソーダガラス、ホウ珪酸ガラス、水晶よりなる無機基盤、サファイヤよりなる無機基盤等の無機系のガラスやアクリル、ポリカーボネート等の有機系のプラスチック板があげられるが無機系のガラスが好ましい。ガラス板の厚さや大きさは所望のサイズでよい。また、ガラス付き偏光板には、単板光透過率をより向上させるために、そのガラス面又は偏光板面の一方もしくは双方の面にAR層を設けることが好ましい。こういった支持体に、例えば支持体平面部に透明な接着粘着剤を塗布し、ついでこの塗布面に本発明の偏光板を貼付する。また、偏光板に透明な接着粘着剤を塗布し、ついでこの塗布面に支持体を貼付してもよい。ここで使用する接着粘着剤は、例えばアクリル酸エステル系のものが好ましい。尚、この偏光板を楕円偏光板として使用する場合、位相差板側を支持体側に貼付するのが通常であるが、偏光板側をガラス成形品に貼付してもよい。以下、実施例により本発明をさらに詳細に説明するが、本発明はこれらによって限定されるものではない。なお、実施例に示す透過率の評価は以下のようにして行った。それぞれの透過率は、分光光度計日立製作所社製U-4100を用いて測定した。分光光度計日立製作所社製U-4100を用いて、透過率を測定するにあたり、光の出射側に、JIS-Z8701C光源2°視野に基づき視感度補正後の透過率43で偏光度99.99のヨウ素系偏光板ポラテクノ社製SKN-18043Pを設置し、絶対偏光光を測定試料に入射出来るようにした。その際のヨウ素系偏光板の保護層は紫外線吸収能のないトリアセチルセルロースである。本発明の偏光板に、絶対偏光光を入射し、その絶対偏光光の振動方向と本発明の偏光板の吸収軸方向が直交該絶対偏光子の吸収軸と本発明の偏光板の吸収軸が平行となるようにして測定して得られた各波長の絶対平行透過率をKy、その絶対偏光光の振動方向と本発明の偏光板の吸収軸方向が平行該絶対偏光子の吸収軸と本発明の偏光板の吸収軸が直交となるようにして測定して得られた各波長の絶対直交透過率をKzとした。各波長のKyおよびKzから、式Jにより各波長の単体透過率Tsを、式Lにより各波長の偏光度ρを算出した。単体透過率Ts=KyKz/2式J偏光度ρ=Ky-Kz/KyKzまた、以下の実施例で用いたアゾ化合物は、それぞれ以下の方法によって合成した。化合物例1の合成:4-ニトロ-4’-アミノスチルベン-2,2’-ジスルホン酸ソーダ57.7部を公知の方法によりジアゾ化し、酢酸ソーダを中和剤として使用し25-ジメトキシ-アニリン18.7部を塩酸水溶液に溶解したものにカップリングした。カップリング反応後、塩酸で酸析し、乾燥することによって67.9部の次式のモノアゾ化合物を得た。次に、このモノアゾ化合物67.9部を水1700部に苛性ソーダ11.7部と共に溶解し、この溶液に亜硝酸ソーダ10.3部を溶解した。別途、水160部、35塩酸73部で塩酸水溶液を作り、これに前記のモノアゾ化合物と苛性ソーダ、亜硝酸ソーダとの混合溶液を滴下して5~10°Cでジアゾ化を行った。ジアゾ化が終了した後、スルファミン酸を加えて亜硝酸イオンを消去した。その後、フェニルJ酸6-フェニルアミノ-1-ナフトール-3-スルホン酸40.3部を10ソーダ灰水溶液1000部に溶解し、前記ジアゾニウム塩を加え5~10°Cでカップリング反応を行った。一夜撹拌後、蒸発乾固して化合物例1に示される水溶性ジスアゾ化合物を得た。化合物例10の合成:化合物1のフェニルJ酸を、6-4’-アミノ-3’-スルホフェニルアミノ-1-ナフトール-3-スルホン酸に変えた以外は上記と同様にして、化合物例10に示される化合物を得た。化合物例13の合成:化合物例1のジスアゾ化合物75.3部を1200部の水に溶解し、硫酸銅5水和物の20重量水溶液110部、N,N-ジエタノールアミン60部、25アンモニア水15部を加え95°Cで8時間処理した。少量の塩酸でこの反応液をpH9.0とし液容量に対して12重量サヌキ塩を加え、蒸発乾固して、化合物13例に示される銅錯塩化合物を得た。化合物例16の合成:化合物例1の化合物を化合物例10の化合物に変えた以外は上記化合物例13の合成方法と同様に、化合物例16に示される銅錯塩化合物を得た。化合物例17の合成:化合物例1のフェニルJ酸を、6-フェニルアミノ-1-ナフトール-3-スルホン酸から以下の式で示されるナフトール類に変更する以外は化合物例1の合成方法と同様にして、以下の式のジスアゾ化合物を得た。次に、化合物例13の合成方法と同様に銅錯塩化合物を調製し、化合物例17に示される化合物を得た。化合物例18の合成:化合物例1のフェニルJ酸6-フェニルアミノ-1-ナフトール-3-スルホン酸から6-4′-ベンゾイルアミノ-3-スルホン酸-1-ナフトールに変更する以外は化合物例1の合成方法と同様にして、以下の式で示されるジスアゾ化合物を得た。次に、化合物例13の合成方法と同様に銅錯塩化合物を調製し、化合物例18に示される化合物を得た。ケン化度が99以上の膜厚40μm、重合度5500、膨潤度232のポリビニルアルコール樹脂フィルムクラレ社製VFシリーズを30°Cの温水に3分浸漬し膨潤処理をした。膨潤処理したフィルムを、化合物例1の色素を0.3重量、トリポリ燐酸ナトリウム0.1重量、芒硝0.1重量を含有した35°Cの水溶液に浸漬し、色素の吸着を行った。色素が吸着されたフィルムを水にて洗浄し、洗浄の後、2重量のホウ酸を含有した20°Cの水溶液で1分間ホウ酸処理を行った。ホウ酸処理して得られたフィルムを、5.0倍に延伸しながらホウ酸3.0重量を含有した58°Cの水溶液中で5分間処理を行った。そのホウ酸処理して得られたフィルムの緊張状態を保ちつつ、常温の水にて5秒間処理を行った。処理して得られたフィルムを直ちに60°Cで5分間乾燥処理を行い単体透過率44、膜厚15μmの偏光素子を得た。以上の方法で、重合度5500のポリビニルアルコールフィルムを用いた偏光素子を作製した。偏光素子を、アルカリ処理した膜厚80μmのトリアセチルセルロースフィルム富士写真フィルム社製TD-80U、以下TACと省略をポリビニルアルコール接着剤を用いて、TAC/接着層/偏光素子/接着層/TACという構成で積層し、ラミネートして偏光板を得て測定試料とした。同様に、膜厚75μm、重合度2400であるポリビニルアルコール樹脂フィルムクラレ社製VF-PSを用いて偏光素子を作製し、重合度による光学特性を比較するための重合度2400のポリビニルアルコールフィルムを用いた偏光素子を作製した。該偏光素子を用いた偏光板もTACフィルムをラミネートして作製し、比較用の測定試料とした。実施例1で用いた化合物例1に代えて、化合物例10で行った以外は実施例1と同様にサンプル作製を行い測定試料とした。実施例1で用いた化合物例1に代えて、化合物例13で行った以外は実施例1と同様にサンプル作製を行い測定試料とした。実施例1で用いた化合物例1に代えて、化合物例16で行った以外は実施例1と同様にサンプル作製を行い測定試料とした。実施例1で用いた化合物例1に代えて、化合物例17で行った以外は実施例1と同様にサンプル作製を行い測定試料とした。実施例1で用いた化合物例1に代えて、化合物例18で行った以外は実施例1と同様にサンプル作製を行い測定試料とした。[比較例1]実施例1で用いた化合物例1に代えて、下記式B1で示される色素で行った以外は実施例1と同様にサンプル作製を行い測定試料とした。式B1[比較例2]実施例1で用いた化合物例1に代えて、下記式B2で示される色素で行った以外は実施例1と同様にサンプル作製を行い測定試料とした。式B2[比較例3]実施例1で用いた化合物例1に代えて、下記式B3で示される色素で行った以外は同様にサンプル作製を行い測定試料とした。式B3[比較例4]実施例1で用いた化合物例1に代えて、下記式B4で示される色素で行った以外は実施例1と同様にサンプル作製を行い測定試料とした。式B4表1には、実施例1乃至実施例6、および、比較例1乃至比較例4で得られたサンプルの偏光特性を示す。偏光特性は、各偏光板サンプルの最大偏光特性を示した波長以下、λmaxと省略でのTsが44の時の偏光度ρを示す。各実施例、および、各比較例のポリビニルアルコール樹脂の重合度5500の場合、および、重合度2400の場合の偏光度を示した。実施例1乃至実施例6、および、比較例1乃至比較例4によれば、本発明の偏光素子、ならびに偏光板は、重合度2400を用いるときよりも重合度5500を用いたときに特性が向上し、かつ、偏光度の特性向上を確認した。対して比較例1乃至4では重合度5500を用いても特性の向上は少なく、特に比較例4では特性の低下を確認した。以上の実施例1乃至実施例6、および、比較例1乃至比較例4から明らかなように、本発明の偏光素子を用いることによって、光学特性が向上した偏光板が得られることが分かる。こうして得られた偏光板は、光や熱、湿度に対する耐久性が向上する偏光素子、および偏光板が得られ、かつ、この偏光素子、ならびに偏光板を用いた液晶表示装置、ならびに、偏光レンズは偏光特性が良好で、かつ、耐久性を有することが出来る。"